(57)【特許請求の範囲】
【請求項１】
カルボン酸のアミンの塩からなる化合物０．０１〜２０質量部とグアニジン化合物０．０１〜２０質量部とスルフェンアミド化合物０．０１〜２０質量部を含有することを特徴とするクロロプレン系ゴム用加硫促進剤。
【請求項２】
クロロプレン系ゴム１００質量部あたり、カルボン酸のアミンの塩からなる化合物０．０１〜２０質量部とグアニジン化合物０．０１〜２０質量部とスルフェンアミド化合物０．０１〜２０質量部を配合してなることを特徴とする加硫可能なクロロプレン系ゴム組成物。
【請求項３】
クロロプレン系ゴムがキサントゲン変性クロロプレン系ゴム、メルカプタン変性クロロプレン系ゴム及び硫黄変性クロロプレン系ゴムから選ばれた１種または２種以上であることを特徴とする請求項２記載のクロロプレン系ゴム組成物。
【請求項４】
金属化合物として、酸化カルシウム、酸化亜鉛、酸化鉛、二酸化アンチモン、三酸化アンチモン、酸化マグネシウムから選ばれる少なくとも１種添加してなることを特徴とする請求項２または３記載のクロロプレン系ゴム組成物。
【請求項５】
金属化合物として酸化亜鉛および酸化マグネシウムを添加してなることを特徴とする請求項２または３記載のクロロプレン系ゴム組成物。
【請求項６】
請求項２〜４のいずれか１項記載のクロロプレン系ゴム組成物を加硫してなることを特徴とする加硫物。
【発明の詳細な説明】
【０００１】
【発明の属する技術分野】
本発明は、クロロプレン系ゴムに従来使用されているエチレンチオウレアやトリメチルチオウレアなどの加硫促進剤に代わる新規な加硫促進剤に関する。
更に詳しくは、本発明はカルボン酸のアミン塩とグアニジン化合物とスルフェンアミド化合物を組み合わせた加硫促進剤と、これを含有したクロロプレン系ゴム組成物に関するものであり、更に詳しくは加硫することによって、引張強度や伸び、圧縮永久ひずみなどの物性に優れるクロロプレン系ゴム組成物に関する。
【０００２】
【従来の技術】
クロロプレン系ゴムの加硫促進剤としては、エチレンチオウレアやトリメチルチオウレアなどが使用されている。
しかしながら、本願のカルボン酸のアミン塩とグアニジン化合物とスルフェンアミド化合物を組み合わせて加硫促進剤として用いた例はこれまでなかった。
【０００３】
【発明が解決しようとする課題】
本発明の目的は、クロロプレン系ゴムに従来使用されてきたエチレンチオウレアなどの汎用の加硫促進剤に代わる新規な加硫促進剤を提供することにある。
【０００４】
【課題を解決するための手段】
本発明者らは、上記の課題を解決すべく鋭意検討を重ねたところ、クロロプレン系ゴムの加硫促進剤として使用されていなかった、カルボン酸のアミン塩とグアニジン化合物とスルフェンアミド化合物を組み合わせた加硫促進剤を使用することによりクロロプレン系ゴムを効率よく、効果的に架橋し得ることを見出し、本発明を完成させるに到った。
すなわち本発明は、カルボン酸のアミン塩とグアニジン化合物とスルフェンアミド化合物を組み合わせたクロロプレン系ゴム用加硫促進剤である。
【０００５】
また、本発明は上記の加硫促進剤を配合してなる加硫可能なクロロプレン系ゴム組成物である。
本発明のクロロプレン系ゴムは、キサントゲン変性クロロプレン系ゴム、メルカプタン変性クロロプレン系ゴム及び硫黄変性クロロプレン系ゴムから選ばれた１種または２種以上であることが好ましい。
また、本発明のクロロプレン系ゴム組成物は、金属酸化物を少なくとも１種添加されていることが好ましい。
更に、本発明は上記のクロロプレン系ゴムを加硫することによって得られる加硫物である。
【０００６】
以下、本発明について更に詳細に説明する。
本発明で用いるカルボン酸のアミン塩を構成するカルボン酸種としては、安息香酸、マロン酸、こはく酸、グルタル酸、アジピン酸、ピメリン酸、スベリン酸、アゼライン酸、セバシン酸、ウンデカンジオン酸、ドデカン二酸、１，１１−ウンデカンジカルボン酸、テトラドデカン二酸、ペンタドデカン二酸、ヘキサドデカン二酸、フタル酸、イソフタル酸、テレフタル酸、１，２−シクロヘキサンジカルボン酸、１，３−シクロヘキサンジカルボン酸、１，４−シクロヘキサンジカルボン酸、ヘキサヒドロフタル酸、シクロオクタン−１，２−ジカルボン酸、シクロオクタン−１，３−ジカルボン酸、シクロオクタン−１，４−ジカルボン酸、シクロオクタン−１，５−ジカルボン酸、エチレン-ジアミン-テトラ酢酸、ヒドロキシエチル-エチレン-ジアミン-テトラ酢酸、ニトリロ-トリアセト酢酸、ジエチレン-トリアミン-ペンタ酢酸、トリエチレン-テトラミン-ヘキサ酢酸、ジカルボキシメチル-グルタミン酸、ヒドロキシル-イミノ２酢酸、イミノ２酢酸、ジヒドロキシエチル-グリシン、１，３-プロパンジアミン-テトラ酢酸、１，３-ジアミノ-2-ヒドロキシプロパン-テトラ酢酸などが挙げられる。
【０００７】
本発明で用いるカルボン酸のアミン塩を構成するアミン種としては、メチルアミン、エチルアミン、プロピルアミン、ブチルアミン、ペンチルアミン、ヘキシルアミン、ヘプチルアミン、オクチルアミン、ノニルアミン、デシルアミン、ウンデシルアミン、ドデシルアミン、テトラデシルアミン、ヘキサデシルアミン、１−アミノオクタデカン）、アニリン、ベンジルアミン、ジフェニルアミン、シクロプロピルアミン、ジシクロプロピルアミン、シクロブチルアミン、ジシクロブチルアミン、シクロペンチルアミン、ジシクロペンチルアミン、シクロヘキシルアミン、ジシクロヘキシルアミン、シクロヘプチルアミン、ジシクロヘプチルアミン、シクロオクチルアミン、ジシクロオクチルアミン、２−アミノトルエン、３−アミノトルエン、４−アミノトルエン、２，４−ジメチルアニリン、２，３−ジメチルアニリン、２，５−ジメチルアニリン、２，６−ジメチルアニリン、３，４−ジメチルアニリン、３，５−ジメチルアニリン、２，４，５−トリメチルアニリン、２，４，６−トリメチルアニリン、２，３，４，５，６−テトラメチルアニリン、２−エチル−３−ヘキシルアニリン、２−エチル−４−ヘキシルアニリン、２−エチル−５−ヘキシルアニリン、２−エチル−６−ヘキシルアニリン、３−エチル−４−ヘキシルアニリン、３−エチル−５−ヘキシルアニリン、３−エチル−２−ヘキシルアニリン、４−エチル−２−ヘキシルアニリン、５−エチル−２−ヘキシルアニリン、６−エチル−２−ヘキシルアニリン、４−エチル−３−ヘキシルアニリン、５−エチル−３−ヘキシルアニリン、１，２−フェニレンジアミン、１，３−フェニレンジアミン、１，４−フェニレンジアミン、２−アミノベンジルアミン、３−アミノベンジルアミン、４−アミノベンジルアミン、２−（４−アミノフェノール）エチルアミン、２−（３−アミノフェノール）エチルアミン、２−（２−アミノフェノール）エチルアミン、２，３−ジアミノトルエン、２，４−ジアミノトルエン、２，５−ジアミノトルエン、２，６−ジアミノトルエン、３，４−ジアミノトルエン、２，３−ジメチル−ｐ−フェニレンジアミン、２，５−ジメチル−ｐ−フェニレンジアミン、２，６−ジメチル−ｐ−フェニレンジアミン、２，４−ジメチル−ｍ−フェニレンジアミン、２，５−ジメチル−ｍ−フェニレンジアミン、２，６−ジメチル−ｍ−フェニレンジアミン、４，５−ジメチル−ｍ−フェニレンジアミン、３，４−ジメチル−ｏ−フェニレンジアミン、３，５−ジメチル−ｏ−フェニレンジアミン、３，６−ジメチル−ｏ−フェニレンジアミン、１，３−ジアミノ−２，４，６−トリメチルベンゼン、２，３，５，６−テトラメチル−１，４−フェニレンジアミン、２，４，５，６−テトラメチル−１，３−フェニレンジアミン、３，４，５，６−テトラメチル−１，２−フェニレンジアミン、２，４−ジアミノ−３，５−ジエチルトルエン、２，３−ジアミノ−４，５−ジエチルトルエン、２，４−ジアミノ−４，６−ジエチルトルエン、２，３−ジアミノ−５，６−ジエチルトルエン、２，４−ジアミノ−３，６−ジエチルトルエン、２，５−ジアミノ−３，４−ジエチルトルエン、２，５−ジアミノ−３，６−ジエチルトルエン、２，５−ジアミノ−４，６−ジエチルトルエン、２，３−ジアミノ−４，５−ジエチルトルエン、２，３−ジアミノ−４，６−ジエチルトルエン、２，３−ジアミノ−４，５，６−トリエチルトルエン、２，４−ジアミノ−３，５，６−トリエチルトルエン、２，５−ジアミノ−３，４，６−トリエチルトルエン、２−メトキシアニリン、３−メトキシアニリン、４−メトキシアニリン、２−メトキシ−３−メチルアニリン、２−メトキシ−４−メチルアニリン、２−メトキシ−５−メチルアニリン、２−メトキシ−６−メチルアニリン、３−メトキシ−２−メチルアニリン、３−メトキシ−４−メチルアニリン、３−メトキシ−５−メチルアニリン、３−メトキシ−６−メチルアニリン、４−メトキシ−２−メチルアニリン、４−メトキシ−３−メチルアニリン、２−エトキシアニリン、３−エトキシアニリン、４−エトキシアニリン、４−メトキシ−５−メチルアニリン、４−メトキシ−６−メチルアニリン、２−メトキシ−３−エチルアニリン、２−メトキシ−４−エチルアニリン、２−メトキシ−５−エチルアニリン、２−メトキシ−６−エチルアニリン、３−メトキシ−２−エチルアニリン、３−メトキシ−４−エチルアニリン、３−メトキシ−５−エチルアニリン、３−メトキシ−６−エチルアニリン、４−メトキシ−２−エチルアニリン、４−メトキシ−３−エチルアニリン、２−メトキシ−２，３，４−トリメチルアニリン、３−メトキシ−２，４，５−トリメチルアニリン、４−メトキシ−２，３，５−トリメチルアニリンなどが挙げられる。
【０００８】
本発明で用いるカルボン酸のアミン化合物としては、イソフタル酸の２置換プロピルアミン塩、イソフタル酸の１置換プロピルアミン塩、イソフタル酸の２置換エチルアミン塩、イソフタル酸の１置換エチルアミン塩、イソフタル酸の２置換メチルアミン塩、イソフタル酸の１置換メチルアミン塩、アジピン酸の２置換プロピルアミン塩、アジピン酸の２置換エチルアミン塩、アジピン酸の２置換メチルアミン塩、アジピン酸の１置換プロピルアミン塩、アジピン酸の１置換エチルアミン塩、アジピン酸の１置換メチルアミン塩、エチレンジアミンテトラ酢酸の４置換プロピルアミン塩、エチレンジアミンテトラ酢酸の３置換プロピルアミン塩、エチレンジアミンテトラ酢酸の２置換プロピルアミン塩、エチレンジアミンテトラ酢酸の１置換プロピルアミン塩、エチレンジアミンテトラ酢酸の４置換エチルアミン塩、エチレンジアミンテトラ酢酸の３置換エチルアミン塩、エチレンジアミンテトラ酢酸の２置換エチルアミン塩、エチレンジアミンテトラ酢酸の１置換エチルアミン塩、エチレンジアミンテトラ酢酸の４置換メチルアミン塩、エチレンジアミンテトラ酢酸の３置換メチルアミン塩、エチレンジアミンテトラ酢酸の２置換メチルアミン塩、エチレンジアミンテトラ酢酸の１置換メチルアミン塩、ジエチレントリアミンペンタ酢酸の５置換メチルアミン塩、ジエチレントリアミンペンタ酢酸の４置換メチルアミン塩、ジエチレントリアミンペンタ酢酸の３置換メチルアミン塩、ジエチレントリアミンペンタ酢酸の２置換メチルアミン塩、ジエチレントリアミンペンタ酢酸の１置換メチルアミン塩、ジエチレントリアミンペンタ酢酸の５置換エチルアミン塩、ジエチレントリアミンペンタ酢酸の４置換エチルアミン塩、ジエチレントリアミンペンタ酢酸の３置換エチルアミン塩、ジエチレントリアミンペンタ酢酸の２置換エチルアミン塩、ジエチレントリアミンペンタ酢酸の１置換エチルアミン塩、ジエチレントリアミンペンタ酢酸の５置換プロピルアミン塩、ジエチレントリアミンペンタ酢酸の４置換プロピルアミン塩、ジエチレントリアミンペンタ酢酸の３置換プロピルアミン塩、ジエチレントリアミンペンタ酢酸の２置換プロピルアミン塩、ジエチレントリアミンペンタ酢酸の１置換プロピルアミン塩、ニトリロ酢酸の２置換プロピルアミン塩、ニトリロ酢酸の１置換プロピルアミン塩、ニトリロ酢酸の２置換エチルアミン塩、ニトリロ酢酸の１置換エチルアミン塩、ニトリロ酢酸の２置換メチルアミン塩、ニトリロ酢酸の１置換メチルアミン塩、イミノ２酢酸の２置換プロピルアミン塩、イミノ２酢酸の１置換プロピルアミン塩、イミノ２酢酸の２置換エチルアミン塩、イミノ２酢酸の１置換エチルアミン塩、イミノ２酢酸の２置換メチルアミン塩、イミノ２酢酸の１置換メチルアミン塩などが挙げられる。
【０００９】
本発明で用いるグアニジン化合物としては、グアニジン、１，３ジフェニルグアニジン、ジ−ｏ−トリグアニジン、ジ−ｍ−トリグアニジン、ジ−ｐ−トリグアニジン、１−ｏ−トリルビグアニド、１−ｍ−トリルビグアニド、１−ｐ−トリルビグアニド、ジカテコールボレートのジ−ｏ−トリグアニジン塩、ジカテコールボレートのジ−m−トリグアニジン塩、ジカテコールボレートのジ−p−トリグアニジン塩、塩酸グアニジン、硝酸グアニジン、炭酸グアニジン、りん酸グアニジン、スルファミン酸グアニジン、ホルミルグアニジン、アセチルグアニジン、クロルアセチルグアニジン、１，２−ｎ−ジアセチルグアニジン、１，３−ｎ−ジアセチルグアニジン、１，３−ｎ−ジプロピオニルグアニジン、ヒプリルグアニジン、ベンゼンスルフォニルグアニジンなどが挙げられる。
【００１０】
本発明で用いるスルフェンアミド化合物としては、Ｎ−シクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ，Ｎ−ジシクロヘキシル−２−ベンゾチアゾリルスルフェンアミドなどが挙げられる。
【００１１】
カルボン酸のアミン塩の添加量は、クロロプレン系ゴム１００質量部あたり０．０１〜２０質量部、好ましくは０．１質量部〜１０質量部の範囲内であることが好ましい。
なお、本明細書において他に注記したものを除き、全ての部はクロロプレン系ゴム１００質量部あたりの部数（質量部）であり、そして百分率は全組成物の質量による。
【００１２】
グアニジン化合物の添加量は、クロロプレン系ゴム１００質量部あたり０．０１〜２０質量部、好ましくは０．１質量部〜１０質量部の範囲内であることが好ましい。
【００１３】
スルフェンアミド化合物の添加量は、クロロプレン系ゴム１００重量部あたり０．０１〜２０重量部、好ましくは０．１重量部〜１０重量部の範囲内であることが好ましい。
【００１４】
クロロプレン系ゴムはクロロプレン系単量体の重合体であり、一般に乳化重合により製造されるが、本発明で用いるクロロプレン系ゴムとしては、クロロプレンの単独重合体またはクロロプレンと共重合可能な他の単量体１種以上との混合物（以下クロロプレン系単量体と称する）を重合して得られた共重合体（両者を合わせて本明細書においてはクロロプレン系ゴムと称する）が用いられる。
クロロプレンと共重合可能な単量体としては、例えば、２，３−ジクロロ−１，３−ブタジエン、１−クロロ−１，３−ブタジエン、硫黄、スチレン、アクリロニトリル、メタクリロニトリル、イソプレン、ブタジエン、並びにアクリル酸、メタクリル酸及びこれらのエステル類などであり、本発明の目的を満たす範囲で用いることが出来る。
【００１５】
本発明で用いるクロロプレン系ゴムを得る重合方法には特に制限はなく、通常の重合方法が使用でき、クロロプレン系単量体をクロロプレンの重合に一般に用いられる重合開始剤の存在下に、通常用いられる方法により乳化重合して得ることが出来る。
この乳化重合を実施する場合の乳化剤に制限はなく、一般にクロロプレンの乳化重合に使用される乳化剤、例えば炭素数６〜２２の飽和または不飽和の脂肪族のアルカリ金属塩、ロジン酸または不均化ロジン酸のアルカリ金属塩、β−ナフタレンスルホン酸のホルマリン縮合物のアルカリ金属塩などが用いられる。
【００１６】
クロロプレン系ゴムは、分子量調整剤の種類により、イオウ変性タイプ、メルカプタン変性タイプ、キサントゲン変性タイプに分類される。イオウ変性タイプは、イオウとクロロプレン系単量体を共重合したポリマーをチウラムジスルフィドで可塑化し、所定のムーニー粘度に調整するものである。メルカプタン変性タイプは、ｎ−ドデシルメルカプタン、ターシャリ−ドデシルメルカプタン、オクチルメルカプタン等のアルキルメルカプタン類を分子量調整剤に使用するものである。また、キサントゲン変性タイプは、アルキルキサントゲン化合物を分子量調整剤に使用するものである。
本発明のクロロプレン系ゴムとしては、これらのうちから選ばれた１種または２種以上を混合して用いることができる。
【００１７】
重合開始剤としては特に制限されないが、クロロプレンの乳化重合に一般に用いられる公知の過硫酸カリウム、過硫酸アンモニウム、過硫酸ナトリウム、過酸化水素、ｔ−ブチルハイドロパーオキサイドなどの有機過酸化物類が用いられる。
【００１８】
本発明において重合温度及びモノマーの最終転化率は特に制限されないが、重合温度は０〜５０℃であることが好ましく、更に２０〜５０℃であることが好ましい。また、モノマーの最終転化率は６０〜９０％の範囲に入るように行うことが好ましく、この転化率に達した時点で重合禁止剤を少量添加して重合を停止させる。
重合禁止剤としては、例えば、チオジフェニルアミン、４−ターシャリ−ブチルカテコール、２，２−メチレンビス−４−メチル−６−ターシャリ−ブチルフェノールなどの通常用いられる禁止剤が用いられる。
【００１９】
未反応の単量体は、例えば、スチームストリッピング法によって除去し、その後、ラテックスのｐＨを調整し、常法の凍結凝固、水洗、熱風乾燥などの方法により重合体を単離することができる。
【００２０】
本発明で用いるクロロプレン系ゴム組成物におけるゴム成分は、クロロプレン系ゴムを主成分とするものであるが、クロロプレン系ゴムの他に、必要に応じて天然ゴム、ブチルゴム、ＢＲ、ＮＢＲ、ＥＰＤＭ等を含有することができる。
【００２１】
本発明で加硫剤として用いられる金属化合物としてはベリリウム、マグネシウム、亜鉛、カルシウム、カドミウム、ストロンチウム、バリウム、ゲルマニウム、チタニウム、錫、ジルコニウム、鉛、アンチモン、バナジウム、砒素、ビスマス、クロム、モリブデン、タングステン、テルル、セレン、鉄、ニッケル、コバルト、オスミウムなどの元素単体および、上記元素の酸化物および水酸化物が用いられる。
【００２２】
好ましくは、上記の加硫剤として用いられる金属化合物のうち酸化カルシウム、酸化亜鉛、酸化鉛、二酸化アンチモン、三酸化アンチモン、酸化マグネシウムが用いられる。これらは２種以上を併用して用いることもできる。これらの金属酸化物の添加量は、クロロプレン系ゴム１００質量部に対して２〜２０質量部が好ましい。
【００２３】
本発明のクロロプレン系ゴム組成物は、従来よりゴム、プラスチックに使用されている各種の添加剤を用途に応じてそれぞれの目標物性に到達するように配合することができる。これらの添加剤としては、補強剤、軟化剤、加工助剤、老化防止剤等が挙げられる。
【００２４】
補強剤としてはカーボンブラック、シリカ等が挙げられ、ゴムの機械強度を増大させるために用いられる。補強剤の添加量は、一般的には、クロロプレン系ゴム１００質量部に対して２０〜８０質量部程度である。また、炭酸カルシウム、クレー、タルク等の充填剤も必要に応じて添加することができる。
【００２５】
軟化剤としては、潤滑油、プロセスオイル、パラフィン、流動パラフィン、ワセリン、石油アスファルト等の石油系軟化剤、ナタネ油、アマニ油、ヒマシ油、ヤシ油等の脂肪油系軟化剤が挙げられ、クロロプレン系ゴム１００質量部に対して４０質量部程度まで添加できる。
【００２６】
加工助剤としては、ステアリン酸等の脂肪酸が挙げられ、クロロプレン系ゴム１００質量部に対して０．５〜５質量部程度まで添加できる。
【００２７】
老化防止剤としては、アミン系、イミダゾール系、カルバミン酸金属塩、フェノール系、ワックス等が挙げられ、クロロプレン系ゴム１００質量部に対して０．５〜１０質量部程度添加することができる。
【００２８】
本発明のクロロプレン系ゴム組成物は、良好な加工性を有するため、通常のゴムと同様の方法で、ニーダー、バンバリーまたはロール等の混練り機によって混合し、目的に応じた形状に成形加工し成形加硫物を得ることが出来る。具体的には各成分を加硫温度以下の温度で混練し、次いでその混合物を各種形状に成形して加硫して加硫物を得る。加硫時の温度や加硫時間は適宜設定することができる。加硫温度は１３０〜２００℃が好ましく、１４０〜１９０℃が更に好ましい。
【００２９】
【実施例】
以下に実施例により本発明を詳しく説明するが、本発明は下記の実施例により限定されるものではない。
実施例及び比較例
表１に示す配合処方により、表２で説明した加硫促進剤を表２に示す量添加し、８インチロールを用いて配合して得たクロロプレン系ゴム組成物の加硫物について物性試験を行ない、結果を表３に示した。
油圧プレスにて１６０℃×３０分間加硫した試験片を用いて、引張強度（ＴＢ）、伸び（ＥＢ）等の力学的特性を、ＪＩＳ  Ｋ６２５１に準拠して測定した。硬度（ＨＳ）は、ＪＩＳ  Ｋ６２５３に準拠してデュロメータ硬さ計を用いて測定を行った。
油圧プレスにて１６０℃×３５分加硫したサンプルを用いて、圧縮永久ひずみ試験（ＣＳ）を、ＪＩＳ  Ｋ６２６２に準拠して（試験条件は１００℃×７０時間）行った。
更に、加硫促進剤として従来使用されているエチレンチオウレア（＃２２）を使用して同様に試験し、参考例１として結果を表３に併せて示した。
【００３０】
ムーニー試験は、ＪＩＳ  Ｋ６３００に準拠して、Ｌ形ローターを使用して、測定温度１２５℃におけるスコーチタイム（ＭＬｔ５）を測定した。
【００３１】
【表１】
0005010074.tif 000002
【００３２】
【表２】
0005010074.tif 000003
【００３３】
【表３】
0005010074.tif 000004
【００３４】
表１で用いたクロロプレンゴム（Ｍ−４０）は、電気化学工業株式会社製メルカプタン変性タイプのクロロプレンゴムである。
表１で用いたＭｇＯは、協和化学工業株式会社製、キョウワマグ１５０
表１で用いたＺｎＯは、堺化学工業株式会社製、亜鉛華２種
表１で用いたＳＲＦは、旭カーボン株式会社、＃５０
表１で用いた老防ＰＡは、大内新興化学工業株式会社製、ノクラックＰＡ
表２で用いた＃２２は、川口化学工業株式会社製、アクセル  ２２−Ｓ
表２で用いたＤＭは、大内新興化学工業株式会社製、ノクセラーＤＭ
表２で用いたアミン塩１は、イソフタル酸の２置換プロピルアミン塩
表２で用いたアミン塩２は、ジエチレントリアミンペンタ酢酸の５置換エチルアミン塩
表２で用いたアミン塩３は、ジエチレントリアミンペンタ酢酸の４置換エチルアミン塩
表２で用いたアミン塩４は、ニトリロトリ酢酸の２置換エチルアミン塩
【００３５】
【発明の効果】
実施例に示した通り、本発明のカルボン酸のアミン塩からなる化合物とグアニジン化合物とスルフェンアミド化合物を組み合わせてなる新規な加硫剤を用いて、参考例で示したような従来の加硫促進剤と同等の加工安定性および加硫促進効果が得られ、引張強度、伸び、圧縮永久ひずみ等の力学的特性の優れた加硫物が得られる。